(57)【要約】【課題】遮熱性、断熱性に優れた遮熱・断熱瓦の製造方法を提供すること。【解決手段】瓦裏面を断熱材で被覆した断熱施工瓦の表面に、（ａ）（メタ）アクリル酸アルキルエステルの共重合エマルジョン樹脂  ３０〜５０質量％（ｂ）ビスフェノール型エポキシエマルジョン樹脂  １〜７質量％（ｃ）平均粒径３０〜３００μｍの中空状無機物粉末  ５〜３０質量％（ｄ）セメント及び顔料  ２０〜６０質量％（ｅ）前記（ｂ）樹脂のエポキシ基の０．８〜１．２当量のポリアミド硬化剤樹脂又は脂肪族多価アミン硬化剤を含有し、かつ前記成分〔（ａ）＋（ｂ）＋（ｅ）〕／〔（ｃ）＋（ｄ）〕の質量比が０．５〜１．５の範囲である水性塗料組成物を塗布し、硬化・乾燥せしめる工程、（ｆ）（メタ）アクリル酸アルキルエステルの共重合エマルジョン樹脂及び（ｇ）鉄酸化物からなる顔料を含む遮熱塗料を塗布し、硬化・乾燥せしめる工程、を有する遮熱・断熱瓦の製造方法。【選択図】図１
2010261166.tif 000002
【特許請求の範囲】
【請求項１】
瓦（屋根材）裏面を断熱材で被覆した断熱施工瓦の表面に、下塗りの固形分として、
（ａ）（メタ）アクリル酸アルキルエステルの共重合エマルジョン樹脂（アルキル基は炭素数１〜８）  ３０〜５０質量％
（ｂ）ビスフェノール型エポキシエマルジョン樹脂  １〜７質量％
（ｃ）平均粒径３０〜３００μｍの中空状無機物粉末  ５〜３０質量％
（ｄ）セメント及び顔料  ２０〜６０質量％
（ｅ）前記（ｂ）ビスフェノール型エポキシエマルジョン樹脂のエポキシ基の０．８〜１．２当量のポリアミド樹脂硬化剤又は脂肪族多価アミン硬化剤を含有し、かつ
前記成分〔（ａ）＋（ｂ）＋（ｅ）〕／〔（ｃ）＋（ｄ）〕の質量比が０．５〜１．５の範囲である水性塗料組成物を塗布し、硬化・乾燥せしめる工程、
次いで上塗りとして
（ｆ）（メタ）アクリル酸アルキルエステルの共重合エマルジョン樹脂（アルキル基は炭素数１〜８）及び
（ｇ）鉄酸化物からなる顔料
を含む遮熱塗料を塗布し、硬化・乾燥せしめる工程、
を有することを特徴とする遮熱・断熱瓦の製造方法。
【請求項２】
前記遮熱塗料中に、更に結合材として（ｈ）オルガノポリシロキサンを含む請求項１に記載の遮熱・断熱瓦の製造方法。
【請求項３】
前記鉄酸化物が、ＦｅとＣｒとの複合酸化物である請求項１又は２に記載の遮熱・断熱瓦の製造方法。
【発明の詳細な説明】
【技術分野】
【０００１】
本発明は、住宅等の建築物の屋根を構成する屋根瓦に関して、日射等による熱を屋根から屋内に入るのを遮るために、瓦裏面に断熱材で被覆し、瓦表面を水性塗料、遮熱塗料で塗布する遮熱・断熱瓦の製造方法に関するものである。
【背景技術】
【０００２】
近年、住宅等の建築物においては、屋内の暖房や冷房等の空調の効率向上のため、屋根材においても断熱化が進んでおり、屋根瓦においても様々な断熱瓦が開発されている（例えば、特許文献１参照）。
【０００３】
また、スレート板、セメント板等の各種無機質系基材は、美観をもたせ、また耐薬品性等を付与するために、アクリル樹脂系、ウレタン樹脂系、エポキシ樹脂系等の有機系合成樹脂を結合剤とする塗料（例えば、特許文献２参照）や、水溶性珪酸塩を結合剤とする塗料が従来から主として利用されている（例えば、特許文献３参照）。
【先行技術文献】
【特許文献】
【０００４】
【特許文献１】特開２００７−９６５５号公報
【特許文献２】特開昭６３−１６２７７０号公報
【特許文献３】特開平５−９６２３３号公報
【発明の概要】
【発明が解決しようとする課題】
【０００５】
しかしながら、無機質系基材に用いられる塗料を屋根瓦に適用しようとすると、有機系合成樹脂を結合剤とする塗料は、耐薬品性、耐摩耗性、耐熱性、耐候性等が劣るという課題があった。一方、水溶性珪酸塩を結合剤とする塗料は、有機系合成樹脂を結合剤とする塗料と比較して、前記特性において優れているものの、無機質基材への浸透ムラが生じ易く、均一な仕上りが困難であり、更に硬化乾燥時、特に焼付乾燥させた場合、塗膜にクラックが生じ易く、その結果、水溶性珪酸塩を結合剤とする塗料の耐薬品性、耐摩耗性等の本来の優れた特性を生かすことが出来ず、クラックが生じた場合、耐薬品性、耐摩耗性、耐候性、密着性等が劣るという課題があった。
【０００６】
従って、無機質基材表面に予めシーラーやサーフェーサーを塗布する方法も考えられているが、無機質基材と水溶性珪酸塩を結合剤とする塗膜の両者に対して密着性が優れているものは、未だ開発されるに到ってない。このような課題があるため、水溶性珪酸塩を結合剤とする塗料の優れた前記特性は認めつつも、前記課題の早期改良が要望されていた。
【０００７】
本発明の目的は、密着性、耐クラック性、耐候性、塗膜外観が良好で、かつ遮熱性、断熱性に優れた遮熱・断熱瓦の製造方法を提供することである。
【課題を解決するための手段】
【０００８】
本発明者等は、以上の如き現状に鑑み、前記課題を解消すべく鋭意検討した結果、屋根瓦に耐熱性、耐候性、耐クラック性に優れた塗膜を形成でき、更にその上塗りとして遮熱塗料を塗装し、瓦裏面を断熱材で被覆することで、優れた遮熱・断熱性を有する屋根用瓦の製造方法を提供するに到ったものである。
【０００９】
本発明に従って、瓦（屋根材）裏面を断熱材で被覆した断熱施工瓦の表面に、下塗りの固形分として、
（ａ）（メタ）アクリル酸アルキルエステルの共重合エマルジョン樹脂（アルキル基は炭素数１〜８）３０〜５０質量％
（ｂ）ビスフェノール型エポキシエマルジョン樹脂  １〜７質量％
（ｃ）平均粒径３０〜３００μｍの中空状無機物粉末  ５〜３０質量％
（ｄ）セメント及び顔料  ２０〜６０質量％
（ｅ）前記（ｂ）ビスフェノール型エポキシエマルジョン樹脂のエポキシ基の０．８〜１．２当量のポリアミド樹脂硬化剤又は脂肪族多価アミン硬化剤を含有し、かつ
前記成分〔（ａ）＋（ｂ）＋（ｅ）〕／〔（ｃ）＋（ｄ）〕の質量比が、０．５〜１．５の範囲である水性塗料組成物を塗布し、硬化・乾燥せしめる工程、
次いで上塗りとして
（ｆ）（メタ）アクリル酸アルキルエステルの共重合エマルジョン樹脂（アルキル基は炭素数１〜８）及び
（ｇ）鉄酸化物からなる顔料
を含む遮熱塗料を塗布し、硬化・乾燥せしめる工程、
を有することを特徴とする遮熱・断熱瓦の製造方法が提供される。
【発明の効果】
【００１０】
本発明の方法により、密着性、耐クラック性、耐候性、塗膜外観が良好で、かつ遮熱性、断熱性に優れる屋根瓦の製造が可能になった。
【図面の簡単な説明】
【００１１】
【図１】本発明の遮熱・断熱瓦の施工例と塗膜断面を示す図である。
【発明を実施するための形態】
【００１２】
以下、本発明について詳細に説明する。
【００１３】
まず、屋根瓦に塗布される塗料組成物について、説明する。
【００１４】
断熱施工瓦の表面に、下塗りとしての水性塗料に用いられる（ａ）（メタ）アクリル酸エステルの共重合エマルジョン樹脂を構成する成分であるアクリル酸の炭素数１〜８のアルキルエステルモノマー、メタクリル酸の炭素数１〜８のアルキルエステルモノマーのアルキルエステルとしてはメチル、エチル、ｎ−ブチル、イソブチル、ターシャリーブチル、２−エチルヘキシル、ベンジル、プロピル、イソプロピル、ｓｅｃ−ブチル等が代表的なものとして用いられる。炭素数９以上のアルキルエステルモノマーは乳化重合時にゲル化物が発生したり、エマルジョン粒子の疎水性が高くなり、セメント混和用エマルジョン樹脂の合成には不適である。
【００１５】
また、必要ならば共重合可能なモノマーとして、アクリル酸、メタクリル酸２−ヒドロキシエチル等の官能基モノマーあるいはスチレン等のその他モノマーを十数質量％まで共重合することも可能である。これらアクリルエマルジョン樹脂の分子量は１０万〜１００万が好ましく、より好ましくは５０万〜１００万のものが基材との密着性、耐候性の観点から有利である。また、その成膜温度は−３０℃〜１０℃であるのが好ましい。これらの樹脂は下塗塗膜形成成分中において、固形分量で３０〜５０質量％の割合で配合される。樹脂が３０質量％未満であると塗料組成物中における濃度が低過ぎて充填剤、セメント及び着色顔料との比重差により浮上してくる共重合エマルジョン樹脂により形成される塗膜表面がポーラスな状態となり、緻密性に欠け、更に共重合エマルジョン樹脂成分が少ないため可撓性に欠け長期間経過後に塗膜にクラックが生じる。一方、共重合エマルジョン樹脂が５０質量％を超えると塗膜が軟化して、十分な塗膜強度が得られず、塗膜の耐水性が低下する。
【００１６】
水性塗料に用いられる（ｂ）ビスフェノール型エポキシエマルジョン樹脂としては、ビスフェノールＡとエピクロルヒドリンから得られる芳香族ジグリシジルエーテル類で、平均分子量３５０〜１０００の樹脂を乳化剤を用いて、水分散型にしたものであり、樹脂固形分として、下塗塗膜形成成分中に固形分量で１〜７質量％の割合で配合される。樹脂が１質量％未満であると、基材との密着性が低下し、７質量％を超えると、後述する上塗塗料塗膜との密着性が低下する。更に好ましい樹脂の配合割合は２〜６質量％である。
【００１７】
本発明において用いられる（ｃ）中空状無機物粉末は、内部が完全に中空でその中空部が殻で完全に閉ざされている粉末、あるいは軽石の如く内部に融壁のある独立もしくは連続気泡状の粉末であり、その平均粒径が３０〜３００μｍのものである。なお、平均粒径が３０μｍ未満であるとワレが生じ、塗膜強度が低下し、平均粒径が３００μｍを超えると塗装時にタレ易くなり、また、塗膜の平滑性を欠き、美観が低下する。
【００１８】
中空状無機物粉末としては、ガラスバルーン、シラスバルーン、アルミノシリケートバルーン、シリカバルーン、アルミナバルーン、ジルコニアバルーン、カーボンバルーン等が代表的なものとして例示出来る。特に塗膜強度の点から５０％破壊静水圧が９．８×１０４Ｐａ（１０Ｋｇ／ｃｍ２）以上のものが望ましく、具体例として、ガラスバルーン、アルミノシリケートバルーン、アルミナバルーン、ジルコニアバルーンが挙げられる。この中空状無機物粉末は厚膜塗膜においてもタレ、ワレのない塗膜を得ることができ、また、塗膜のもろさの改良、増量のため配合されるものであり、更に被覆組成物の比重を小さくし、塗装作業性を向上する効果をも有する。また、塗膜に中空状無機物粉末による空洞が生じるため、塗膜の断熱効果に優れた効果を発揮し、被塗物への熱伝導を抑制し被塗物の温度上昇を防止する。中空状無機物粉末は、下塗塗膜形成成分中において、固形分量で５〜３０質量％の割合で配合され、この範囲において前記効果が得られる。
【００１９】
水性塗料に用いられる（ｄ）セメント及び顔料としては、セメントはポルトランドセメント、高炉セメント、シリカセメント、アルミナセメント等が例示できるが、その粒度は２０μｍのフルイ残渣が１０％以下の微粒子セメントを用いるのが好ましい。顔料は、タルク、炭酸カルシウム、硫酸バリウム、アルミナ等の体質顔料や酸化チタン、酸化鉄、カーボンブラック、有機顔料等の通常使用される着色顔料が例示できる。
【００２０】
セメント及び顔料は下塗塗膜形成成分中において、固形分量で２０〜６０質量％の割合で配合される。セメント及び顔料の配合量が２０質量％未満であると、塗膜硬度の向上が十分でなく、また、基材及び上塗塗料塗膜との密着性が低下する。一方、セメント及び顔料の配合量が６０質量％を超えると、緻密で硬い塗膜が得られず、エフロレッセンスが生じ易くもろくなる。
【００２１】
水性塗料に用いられる（ｂ）ビスフェノール型エポキシエマルジョン樹脂用の（ｅ）硬化剤としては、ジアミン又はジアミン誘導体等と二塩基酸又は二塩基酸誘導体等の重縮合によって得られるポリアミド樹脂硬化剤、あるいはエチレンジアミン、ジエチレントリアミン、トリエチレンテトラミン等の脂肪族多価アミン、あるいはフェノール樹脂、エポキシ樹脂等で変性した脂肪族多価アミン硬化剤が適当である。その硬化剤の使用量は、（ｂ）ビスフェノール型エポキシエマルジョン樹脂のエポキシ基の０．８〜１．２当量である。その量が０．８当量未満あるいは１．２当量を超えると本来のエポキシ樹脂の特性、例えば密着性、可撓性が著しく低下し、その他耐久性等の性能も低下する傾向にある。
【００２２】
水性塗料に用いられる添加剤としては、例えば顔料分散性、塗装作業性及び保存性等を良好なものとするための分散剤、消泡剤、増粘剤、防腐剤、防カビ剤、塗膜の成膜性を向上させるための成膜助剤等が例示できる。
【００２３】
本発明で使用される水性塗料は、以上説明した（ａ）〜（ｅ）からなる成分により下塗塗膜形成成分を構成するものであるが、（ａ）アクリル酸又はメタクリル酸アルキルエステル共重合エマルジョン樹脂の固形分と（ｂ）ビスフェノール型エポキシエマルジョン樹脂の固形分、（ｅ）ポリアミド樹脂硬化剤又は脂肪族多価アミン硬化剤との和と、（ｃ）平均粒径３０〜３００μｍの中空状無機物粉末と（ｄ）セメント及び顔料との和の質量比は、〔（ａ）＋（ｂ）＋（ｅ）〕／〔（ｃ）＋（ｄ）〕＝０．５〜１．５の範囲であり、より好ましくは、０．７〜１．２である。この比率が０．５より小さい場合には、塗膜の耐候性、耐薬品性、密着性が悪くなりエフロレッセンスが発生し、一方、この比率が１．５より大きい場合には、塗膜の密着性が悪く、塗膜硬度も不足する。
【００２４】
本発明で使用される水性塗料は、セメントの硬化や塗装作業性の向上のため、塗料粘度が粘度５０〜５００センチポイズ（２０℃）になるように、水を用いて希釈する。好ましくは、前記下塗塗膜形成成分１００質量部に対し、水を１０〜１００質量部配合する。
【００２５】
次に、本発明で用いられる上塗りとしての遮熱塗料について説明する。
【００２６】
遮熱塗料は、（ｆ）アクリル酸又はメタクリル酸アルキルエステルの共重合エマルジョン樹脂（アルキル基は炭素数１〜８）及び（ｇ）鉄酸化物からなる顔料を含む。
【００２７】
遮熱塗料の結合剤である（ｆ）アクリル酸又はメタクリル酸アルキルエステルの共重合エマルジョン樹脂（アルキル基は炭素数１〜８）については、上記で説明した（ａ）と同様なものを用いることができるが、成膜温度は３０℃〜７０℃であることが塗膜の耐久性から好ましい。（ｆ）成分は、上塗塗膜形成成分中に固形分量で７０〜９８質量％の割合で配合することが塗膜物性の点から好ましい。
【００２８】
遮熱塗料に含まれる（ｇ）鉄酸化物からなる顔料は、Ｆｅ２Ｏ３やＦｅＯ等の鉄酸化物を主成分とする遮熱効果のある顔料が用いられる。遮熱顔料としては、鉄酸化物と共にＣｏやＣｒ、Ｎｉ、Ｍｎ、Ｃｕ等の金属酸化物を焼成した複合酸化物を含むことが好ましく、中でもＦｅとＣｒとの複合酸化物が遮熱性、入手容易性、低コストから好ましい。遮熱顔料である鉄酸化物顔料は、上塗塗膜形成成分中に固形分量で２〜３０質量％の割合で配合することが遮熱性、コストの点から好ましく、より好ましくは５〜１５質量％である。２質量％未満では遮熱性に劣るものとなり、３０質量％を超えて含有させても遮熱性はそれほど向上せずコストの面から費用対効果の低いものとなってしまう。
【００２９】
また、上塗塗料には、その他に着色顔料や添加剤等を含有してもかまわない。
【００３０】
着色顔料としては、一般の無機質顔料が代表的であるが、色によっては、耐アルカリ性を有する有機顔料でもよい。例えば、黒色に着色する場合には、カーボンブラック、酸化鉄等、赤色の場合には弁柄等、緑色の場合には酸化クロム等、青色の場合にはシアニンブルー等、白色の場合には二酸化チタン等が例示できる。但し、カーボンブラック等の遮熱性を阻害する顔料は、使用量を控えるのが好ましい。
【００３１】
更に、遮熱塗料には、結合材として（ｈ）オルガノポリシロキサンを含むことが好ましい。オルガノポリシロキサンを配合すると、上塗塗膜の耐候性や耐汚染性、塗膜の硬度等の塗膜性能が向上する。
【００３２】
オルガノポリシロキサンは、下記一般式（１）で示されるオルガノシラン及び／又はその部分加水分解縮合物である。
【００３３】
Ｒ１ｎＳｉ（ＯＲ２）４−ｎ        （１）
式中、Ｒ１は炭素数１〜１２のアルキル基、シクロアルキル基及びアリール基からなる群から選ばれた有機基を示し、Ｒ２は炭素数１〜６のアルキル基を示し、ｎは１又は２である。
【００３４】
ここで、Ｒ１のアルキル基としては、直鎖でも分岐したものでもよい。炭素数１〜１２のアルキル基としては、例えば、メチル基や、エチル基、ｎ−プロピル基、ｉ−プロピル基、ｎ−ブチル基、ｉ−ブチル基、ｓ−ブチル基、ｔ−ブチル基、ペンチル基、ヘキシル基、ヘプチル基、オクチル基及びドデシル基等のアルキル基が挙げられる。好ましいアルキル基は、炭素数が１〜４個のものである。シクロアルキル基としては、例えば、シクロヘキシル基や、シクロヘプチル基及びシクロオクチル基等が挙げられる。アリール基としては、例えば、フェニル基等が挙げられる。
【００３５】
上記各官能基は、任意に置換基を有してもよい。このような置換基としては、例えば、ハロゲン原子（例えば、塩素原子や、臭素原子、フッ素原子等）や、（メタ）アクリロイル基、メルカプト基、脂環式基等が挙げられる。
【００３６】
Ｒ２としての炭素数１〜６のアルキル基としては、直鎖でも分岐したものでもよい。このようなアルキル基としては、例えば、メチル基や、エチル基、ｎ−プロピル基、ｉ−プロピル基、ｎ−ブチル基、ｉ−ブチル基、ｓ−ブチル基、ｔ−ブチル基及びペンチル基等が挙げられ、好ましいアルキル基は、炭素数が１〜２個のものである。
【００３７】
式（１）で示されるオルガノシランの具体例としては、例えば、メチルトリメトキシシランや、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−クロロプロピルトリメトキシシラン、γ−クロロプロピルトリエトキシシラン、３，３，３−トリフルオロプロピルトリメトキシシラン、３，３，３−トリフルオロプロピルトリエトキシシラン、シクロヘキシルトリメトキシシラン、フェニルトリメトキシシラン、フェニルトリエトキシシラン、ジメチルジメトキシシラン、ジメチルジエトキシシラン、ジエチルジメトキシシラン、ジエチルジエトキシシラン、ジフェニルジメトキシシラン、ジフェニルジエトキシシラン、メチルフェニルジメトキシシラン及びジメチルジプロポキシシラン等が挙げられるが、好ましくは、メチルトリメトキシシラン、フェニルトリメトキシシラン、メチルトリエトキシシラン及びジメチルジメトキシシランである。
【００３８】
オルガノポリシロキサンは、上塗塗膜形成成分中において固形分量で１〜５０質量％の割合で配合することが好ましい。
【００３９】
次に、本発明にかかる被塗物について説明する。
【００４０】
被塗物は、屋根瓦裏面を断熱材で被覆した断熱施工瓦であり、図１に示すように瓦表面に上記の下塗り（水性塗料）と上塗り（遮熱塗料）の各塗料が塗布される。
【００４１】
屋根瓦は、スレート瓦やセメント瓦等の一般的なものが用いられる。
【００４２】
その裏面に被覆又は固定される断熱材としては、合成樹脂やゴム、無機素材等が用いられるが、ポリエチレンやポリスチレン、ポリウレタン等の発泡性合成樹脂等が、断熱性や防水性等の点から好ましい。
【００４３】
屋根瓦への塗料の塗装方法は、スプレーやローラー等の塗装手段により、乾燥膜厚１０μｍ〜５００μｍになるよう塗布し、自然乾燥又は加熱乾燥させる。また、基材（瓦）を予熱した後、塗装しそのまま乾燥させても良い。
【実施例】
【００４４】
以下、本発明を実施例により、更に詳細に説明する。なお、実施例において「部」、「％」は質量基準で示す。
【００４５】
＜下塗り・上塗り塗料の調製＞
下塗り塗料は、表１に示す成分をそれぞれ混合し、水性塗料組成物を調製した。また、上塗り塗料は、表１に示す成分をそれぞれ混合し、遮熱塗料組成物を調製した。
【００４６】
屋根用セメント瓦の表面に、表１の水性塗料組成物（下塗り）を乾燥膜厚１００μｍになるようスプレー塗装し、加熱乾燥し、さらに遮熱塗料（上塗り）を乾燥膜厚５０μｍになるようにスプレー塗装し、加熱乾燥し、評価試験用瓦を得た。
【００４７】
【表１】
2010261166.tif 000003
【００４８】
※１）アクリルエマルジョン樹脂（モノマー組成：メタクリル酸メチル３０質量％，アクリル酸ブチル３０質量％，アクリル酸２−エチルヘキシル３０質量％，スチレン１０質量％、ＭＦＴ：０℃）
※２）エポキシエマルジョン樹脂（ビスフェノール型エポキシ、平均分子量＝６００、エポキシ当量１００）
※３）アルミノシリケートバルーンＡ（平均粒径：１００μｍ）
※４）アルミノシリケートバルーンＢ（平均粒径：３００μｍ）
※５）ガラスバルーンＣ（平均粒径：１００μｍ）
※６）ガラスバルーンＤ（平均粒径：３０μｍ）
※７）ポリアミド樹脂硬化剤（商品名「トーマイド＃４１０」、活性水素当量１５０）
※８）脂肪族多価アミン硬化剤（商品名「サンマイド」、活性水素当量１２０）
※９）アクリルエマルジョン樹脂（モノマー組成：メタクリル酸メチル６０質量％，アクリル酸ブチル３０質量％，スチレン１０質量％、ＭＦＴ：５０℃）
※１０）鉄酸化物顔料Ａ（遮熱顔料、Ｆｅ２Ｏ３・Ｃｒ２Ｏ３複合酸化物）
※１１）鉄酸化物顔料Ｂ（遮熱顔料、Ｆｅ２Ｏ３・ＣｏＯ複合酸化物）
※１２）オルガノポリシロキサン（メチルトリメトキシシラン，フェニルトリメトキシシラン，フェニルトリプロポキシシラン部分加水分解縮合物をアルミキレート触媒で反応させた縮合物）
【００４９】
＜塗膜の性能評価＞
上記のように得られたスレート瓦の塗膜について、密着性、凍結融解サイクル、促進耐候性、塗膜外観、塗膜硬度、遮熱性の各試験を下記のように行い、評価を行なった。評価結果を表２に示す。
【００５０】
（１）密着性（層間剥離、基材への密着性）
試験方法：２ｍｍ間隔のゴバン目カットを行い、セロテープ（登録商標）の剥離試験により、剥離しなかった目の数により、下記のように評価した。
評価：◎…５０／５０                ○…４９／５０〜４５／５０
△…４４／５０〜３０／５０    ×…２９／５０以下
【００５１】
（２）凍結融解サイクル試験
試験方法：（−２０℃×１６時間凍結→室温×８時間）を４０サイクル繰り返す。
評価：◎…異常なし          ○…微小のクラックあり
△…一部に異常あり    ×…全面に異常あり（剥離、ワレ等）
【００５２】
（３）促進耐候性試験
試験方法：サンシャインウェザーメーターで、カーボン５００時間を照射した。
評価：◎…異常なし                ○…僅かに色の変化あり
△…明らかな色の変化あり    ×…全面的に白化
【００５３】
（４）塗膜外観
試験方法：塗膜表面を目視判定した。
評価：◎…異常なし          ○…僅かに異常あり
△…一部に異常あり    ×…全面に異常あり（タレ、ワレ等）
【００５４】
（５）遮熱性
試験方法：瓦表面より５０ｃｍの距離より赤外線ランプを照射し、１０分後の瓦裏面の温度を測定し、上昇した温度差で下記のように評価した。
評価：◎…１０℃未満              ○…１０℃以上１５℃未満
△…１５℃以上２０℃未満    ×…２０℃超過
【００５５】
【表２】
2010261166.tif 000004
【００５６】
表２より明らかな如く、本発明の方法により得られた塗膜は、優れた塗膜性能を有していた。一方、比較例１〜５はいずれも塗膜性能が劣っていた。水性塗料組成物（下塗り）としてエポキシエマルジョン樹脂を含まない比較例１やアクリルエマルジョン樹脂の少ない比較例２は密着性や凍結融解サイクル試験が劣っていた。アクリルエマルジョン樹脂が過剰である比較例３や、中空状無機物粉末が過剰である比較例４、セメント及び顔料が過剰である比較例５は、いずれも塗膜外観に劣り、上塗りで有機顔料を使用した比較例３は特に耐候性に劣り、鉄酸化物顔料を使用しない比較例１〜４は遮熱性に劣る結果が得られた。
【００５７】
＜断熱施工瓦の遮熱・断熱評価＞
上記で使用した屋根用セメント瓦の裏面に厚さ１５ｍｍのポリスチレン製断熱材を貼り付け、その瓦表面に実施例１〜６及び比較例１〜５の塗料・塗装を施し、図１のように瓦を設置し、夏の炎天下時に各部の温度を測定した。測定部位は、瓦表面（塗膜表面温度）、瓦裏面（瓦裏面又は断熱材側温度）、野地板表面及びその時の外気温。温度測定は、熱電対温度計を用いて行った。
【００５８】
（結果）
断熱施工瓦の遮熱・断熱評価の結果を、表３に示す。温度は、その部位の最高到達温度を示す。
【００５９】
【表３】
2010261166.tif 000005
【００６０】
表３より明らかなように、実施例１〜６の塗料を塗装し、裏に断熱材を貼り付けた瓦の場合は、瓦の裏面温度及び野地板表面の温度が低く抑えられた。裏に断熱材を使用しない瓦では、直接熱が伝わり瓦の裏面温度及び野地板表面の温度が高くなる。一方、比較例１〜４の塗料を塗装した場合には、裏に断熱材を貼り付けた瓦でも野地板表面で実施例より５℃以上高い温度を示し、遮熱・断熱効果に大きな差が現れた。
【図１】
2010261166.tif 000006